(57)【要約】【課題】  粘着力が大きく、しかも耐候性及び耐熱性に優れた無黄変型粘着性組成物の提供。【解決手段】  イソシアヌレート型ヘキサメチレンジイソシアネートと、ポリブタジエンポリオールとを配合して得られる無黄変型粘着性組成物であって、ポリブタジエンポリオールとして、シス１，４構造／トランス１，４構造／１，２構造の重量比が５〜２０／１０〜３０／５０〜８５であり、２級水酸基を有し、水酸基の平均官能基数が２．１以下のものを使用し、イソシアネート基／水酸基のモル比を０．３〜１の範囲内とする。【選択図】  なし【特許請求の範囲】
【請求項１】
イソシアヌレート型ポリイソシアネートと、ポリブタジエンポリオールとを配合して得られる無黄変型粘着性組成物であって、
前記ポリブタジエンポリオールにおけるシス１，４構造／トランス１，４構造／１，２構造の重量比が５〜２０／１０〜３０／５０〜８５であり、２級水酸基を有し、水酸基の平均官能基数が２．１以下であって、（イソシアネート基／水酸基）のモル比が０．３〜１の範囲内であることを特徴とする無黄変型粘着性組成物。
【請求項２】
前記イソシアヌレート型ポリイソシアネートが、イソシアヌレート型ヘキサメチレンジイソシアネートであることを特徴とする請求項１記載の無黄変型粘着性組成物。
【発明の詳細な説明】
【技術分野】
【０００１】
本発明は無黄変型粘着性組成物に関し、より詳細には、粘着力が大きく、しかも耐候性及び耐熱性に優れた無黄変型粘着性組成物に関する。
【背景技術】
【０００２】
従来より、接着剤や粘着剤として、水素化ポリブタジエンポリオールや飽和ポリヒドロキシル化ポリブタジエンと、ポリイソシアネートとを配合したものが知られている（例えば、特許文献１、特許文献２）。しかし、この粘着剤は、粘着力を大きくすると耐候性が低くなり、その結果変色が生じる。また、耐熱性に劣るという欠点もある。更に、粘着付与材を添加して粘着性を向上させることも考えられるが、粘着付与材のブリードにより被着体を汚染するという問題がある。また、成形時に金型に接する面と空気に接する面とで粘着力の差が大きくなってしまうという問題もある。加えて、水添ポリブタジエンポリオールは粘性が高く、成形時の塗布が困難となり、コストも高くなるという問題もある。
【特許文献１】特表２００１−５１４２７７号
【特許文献２】特開平８−１７６２６６号公報
【発明の開示】
【発明が解決しようとする課題】
【０００３】
従って、本発明の課題は、粘着力が大きく、しかも耐候性及び耐熱性に優れた無黄変型粘着性組成物を提供することである。
【課題を解決するための手段】
【０００４】
本発明の無黄変型粘着性組成物は、イソシアヌレート型ポリイソシアネートと、ポリブタジエンポリオールとを配合して得られる無黄変型粘着性組成物であって、前記ポリブタジエンポリオールにおけるシス１，４構造／トランス１，４構造／１，２構造の重量比が５〜２０／１０〜３０／５０〜８５であり、２級水酸基を有し、水酸基の平均官能基数が２．１以下であって、（イソシアネート基／水酸基）のモル比が０．３〜１の範囲内であることを特徴とする。
【発明の効果】
【０００５】
本発明の無黄変型粘着性組成物は、高温状態に長期的に置かれても、粘着剤としての形状が変化することなく保持される。また、耐候性も良好なため、変色も起こらず、これを用いた製品の意匠性も保持することができる。
【発明を実施するための最良の形態】
【０００６】
本発明におけるイソシアヌレート型ポリイソシアネートの調製に使用されるポリイソシアネートとしては、ヘキサメチレンジイソシアネート、イソホロンジイソシアネートを例示することができる。これらのポリイソシアネートのうち、反応性、耐候性及び耐熱性に優れるという理由から、ヘキサメチレンジイソシアネートが好ましい。
【０００７】
また、本発明において使用されるポリブタジエンポリオールは、シス１，４構造／トランス１，４構造／１，２構造の重量比が５〜２０／１０〜３０／５０〜８５のものである。シス１，４構造／トランス１，４構造／１，２構造の重量比が上記範囲を外れると、耐候性及び耐熱性が低下するので好ましくない。また、本発明におけるポリブタジエンポリオールの好ましい分子量は、１０００〜５０００である。分子量が１０００より小さいと粘着力が低下し、５０００を超えると耐熱性が低下する傾向が現れる。
【０００８】
更に、本発明におけるポリブタジエンポリオールは、２級水酸基を有するものである。これは、２級水酸基は硬化後も一部未反応のまま残存して粘着力を向上させるからである。
【０００９】
また、本発明におけるポリブタジエンポリオールの水酸基の平均官能基数は、２．１以下である。平均官能基数が２．１を超えると架橋密度が上がり、粘着力が低下するからである。
【００１０】
本発明においては、ソシアヌレート型ポリイソシアネートとポリブタジエンポリオールは、（イソシアネート基／水酸基）のモル比が０．３〜１の範囲内となるように配合される。この比率が０．３より小さくなると、硬化及び樹脂化が不十分となるか、又は樹脂化しても耐熱性が低下する。また、この比率が１を超えると、粘着力が低下するので好ましくない。
【実施例】
【００１１】
本発明を実施例及び比較例に基づいて説明するが、本発明はこれらの実施例及び比較例に限定されるものではない。
【００１２】
（粘着剤の調製）
表１に示すポリオールを使用し、表２に示す配合により、各実施例及び各比較例の無黄変型粘着剤を得た。
【００１３】
【表１】
2008038067.tif 000002
【００１４】
【表２】
2008038067.tif 000003
（性能試験）
各実施例及び各比較例の無黄変型粘着剤を用いて試験片を作成し、その粘着力、耐熱性及び耐候性について調べた。その結果を表２に併せて示した。
【００１５】
（試験片の作成）
上記で得た無黄変型粘着剤を３ｍｍの膜厚で離型紙に塗布した後、８０℃で２時間加熱して硬化を行うことにより試験片を得た。
【００１６】
（粘着力）
タックテスター（東洋精機製）を用い、５００ｇの加重で２０秒間加圧した後の粘着力を測定した。粘着の測定は、各試験片の表面及び裏面について行った。表２では０．４ｋｇ未満のものを不合格として「×」を付してある。
【００１７】
（耐熱性）
試験片を８０℃で３ヶ月間保存した後、それぞれの試験片について目視で変形と変色の有無を判断した。評価基準は以下のとおりである。
【００１８】
◎…変形、変色なし
×…融解、黄変。
【００１９】
（耐候性）
試験片をフェードメーター内で２００時間保存した後、それぞれの試験片について目視で変形と変色の有無を判断した。評価基準は以下のとおりである。
【００２０】
◎…変形、変色なし
×…融解、黄変。
【００２１】
（結果）
以上の性能試験から、シス１，４構造／トランス１，４構造／１，２構造の重量比が５〜２０／１０〜３０／５０〜８５の、２級水酸基を有し、水酸基の平均官能基数が２．１以下のポリブタジエンポリオールを用い、イソシアネート基／水酸基のモル比が０．３〜１の範囲内である各実施例の粘着剤は、粘着力、耐熱性及び耐候性の何れの点においても優れていた。これに対して、上記の何れかを満たさない各比較例の粘着剤は、総じて粘着力が小さく、耐熱性及び耐候性に劣るものが見られた。
【産業上の利用可能性】
【００２２】
本発明の無黄変型粘着性組成物は、粘着力が大きく、しかも耐候性及び耐熱性に優れているので、耐震用粘着材、制振材等の分野で利用可能である。